(57)【要約】【課題】高性能なタングステン線などを提供する。【解決手段】タングステン線１００は、表面粗さＲａが０．１０μｍ以下であり、かつ、引張強度が３７００ＭＰａ以上である。【選択図】図１
2018001763.tif 000002
【特許請求の範囲】
【請求項１】
表面粗さＲａが０．１０μｍ以下であり、かつ、引張強度が３７００ＭＰａ以上であるタングステン線。
【請求項２】
前記タングステン線の引張強度は、４２００ＭＰａより大きい
請求項１に記載のタングステン線。
【請求項３】
前記タングステン線の長さが１０００ｍｍである場合における垂下長さは、９００ｍｍ以上である
請求項１又は２に記載のタングステン線。
【請求項４】
前記タングステン線の線径は、２２μｍ以下である
請求項１〜３のいずれか１項に記載のタングステン線。
【請求項５】
前記タングステン線の純度は、９５％以上である
請求項１〜４のいずれか１項に記載のタングステン線。
【請求項６】
請求項１〜５のいずれか１項に記載のタングステン線と、
前記タングステン線に保持された、放射性物質を吸着する吸着剤とを有する
タングステン繊維。
【請求項７】
さらに、
前記タングステン線に織り込まれた繊維を有し、
前記吸着剤は、前記繊維に付着されている
請求項６に記載のタングステン繊維。
【請求項８】
前記吸着剤は、前記タングステン線の表面に付着されている
請求項６に記載のタングステン繊維。
【請求項９】
前記吸着剤は、プルシャンブルーである
請求項６〜８のいずれか１項に記載のタングステン繊維。
【発明の詳細な説明】
【技術分野】
【０００１】
本発明は、タングステン線及びタングステン繊維などに関する。
【背景技術】
【０００２】
従来、スクリーン印刷によって絶縁基板上に配線パターンを形成（印刷）することで、プリント配線基板を製造することが行われている。スクリーン印刷では、複数の金属線が編まれて構成されたスクリーンメッシュが用いられる。特許文献１では、スクリーンメッシュに対して研削及び研磨を施して、複数の金属線を細くしている。これにより、プリント配線基板の配線パターンの微細化を図っている。
【先行技術文献】
【特許文献】
【０００３】
【特許文献１】特開２０１３−１１８２２２号公報
【発明の概要】
【発明が解決しようとする課題】
【０００４】
しかしながら、上記従来のスクリーンメッシュは、ステンレス製の金属線を用いて構成されている。ステンレス製の金属線は、強度が十分ではないため、使用時の伸び、短寿命などが発生する。このため、ステンレスよりも強度が強い材料を用いた金属線が求められる。
【０００５】
そこで、本発明は、高性能なタングステン線及びタングステン繊維などを提供することを目的とする。
【課題を解決するための手段】
【０００６】
上記目的を達成するため、本発明の一態様に係るタングステン線は、表面粗さＲａが０．１０μｍ以下であり、かつ、引張強度が３７００ＭＰａ以上であるタングステン線である。
【０００７】
また、本発明の一態様に係るタングステン繊維は、前記タングステン線と、前記タングステン線に保持された、放射性物質を吸着する吸着剤とを有する。
【発明の効果】
【０００８】
本発明によれば、高性能なタングステン線及びタングステン繊維などを提供することができる。
【図面の簡単な説明】
【０００９】
【図１】実施の形態１に係るスクリーンメッシュの平面図である。
【図２】図１のＩＩ−ＩＩ線における実施の形態１に係るスクリーンメッシュの断面図である。
【図３】実施の形態１に係るスクリーンメッシュの別の例を示す平面図である。
【図４】図３のＩＶ−ＩＶ線における実施の形態１に係るスクリーンメッシュの別の例を示す断面図である。
【図５】実施の形態１に係るスクリーンメッシュを用いたスクリーン板の平面図である。
【図６】実施の形態１に係るスクリーンメッシュを用いたスクリーン印刷を模式的に示す断面図である。
【図７】実施の形態１に係るタングステン線の評価結果を示す図である。
【図８】実施の形態２に係る金属メッシュの外観図である。
【図９】実施の形態２に係る金属メッシュの製網に用いるタングステン繊維の模式図である。
【図１０】実施の形態２に係る金属メッシュの製造方法を示すフローチャートである。
【発明を実施するための形態】
【００１０】
以下では、本発明の実施の形態に係るタングステン線、スクリーンメッシュ及びタングステン繊維について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
（実施の形態１）
［スクリーンメッシュ（金属メッシュ）］
まず、本実施の形態に係るスクリーンメッシュ（金属メッシュ）の概要について、図１及び図２を用いて説明する。図１は、本実施の形態に係るスクリーンメッシュ１０の平面図である。図２は、図１のＩＩ−ＩＩ線における本実施の形態に係るスクリーンメッシュ１０の断面図である。
【００１３】
スクリーンメッシュ１０は、図１に示すように、複数のタングステン線１００を用いて製網された金属メッシュの一例であり、スクリーン印刷用のスクリーンメッシュである。スクリーンメッシュ１０の織組織は、例えば、綾織（具体的には、２／２の綾組織を持つ四つ綾）である。具体的には、図２に示すように、タテ糸１１を構成する複数のタングステン線１００と、ヨコ糸１２を構成する複数のタングステン線１００とが２本ずつ交互に上下を交差することで、スクリーンメッシュ１０は形成されている。
【００１４】
なお、スクリーンメッシュ１０の織組織は、これに限定されず、三つ綾、又は、３／１の綾組織を持つ四つ綾などの他の綾織でもよい。あるいは、スクリーンメッシュ１０の織組織は、平織、又は、繻子織でもよい。
【００１５】
複数のタテ糸１１及び複数のヨコ糸１２はそれぞれ、略等間隔に配置されている。隣り合う２本のタテ糸１１の間隔（ピッチ）、及び、隣り合う２本のヨコ糸１２の間隔（ピッチ）はそれぞれ、特に限定されない。タテ糸１１のピッチとヨコ糸１２のピッチとは、同じでもよく、異なっていてもよい。例えば、タテ糸１１及びヨコ糸１２はそれぞれ、１インチ当たり４００本ずつ配置されている。
【００１６】
タテ糸１１及びヨコ糸１２の各々を構成する複数のタングステン線１００は、例えば、全て同じであるが、互いに異なっていてもよい。例えば、タテ糸１１とヨコ糸１２とで異なる線径のタングステン線１００を用いてもよい。タングステン線１００の詳細については、後で説明する。
【００１７】
タテ糸１１とヨコ糸１２とが互いに略直角に交差することで、複数の交差部分に複数の開口（網目）１３が形成されている。開口１３は、隣り合う２本のタテ糸１１（タングステン線１００）と、隣り合う２本のヨコ糸１２（タングステン線１００）とによって形成される平面視形状が略矩形の開口である。
【００１８】
開口１３は、スクリーン印刷に用いる印刷材料（インク）を通過させる部分である。所望の配線パターンなどに応じて複数の開口１３を選択的に埋めることで、スクリーンメッシュ１０には、印刷材料が通過可能な部分（通過部２２（図５参照））と通過不可能な部分（非通過部２３（図５参照））とが形成される。これにより、スクリーン印刷によって所望の配線パターンを基板などの被写体に印刷することができる。なお、開口１３の穴埋めには、乳剤などが用いられる。スクリーン印刷の詳細については、図５及び図６を用いて後で説明する。
【００１９】
スクリーンメッシュ１０を平面視した場合の、単位面積当たりの開口１３の個数（開口数）、及び、単位面積当たりの開口１３の面積（開口率）は特に限定されない。開口数が多く、開口率が大きい場合には、スクリーンメッシュ１０を用いたスクリーン印刷の精度を高めることができる。例えば、スクリーン印刷によって、高精細な配線パターンを形成することができる。
【００２０】
スクリーンメッシュ１０は、製網後に圧延されてもよい。図３は、本実施の形態に係るスクリーンメッシュ１０ａの平面図である。図４は、図３のＩＶ−ＩＶ線における本実施の形態に係るスクリーンメッシュ１０ａの断面図である。
【００２１】
スクリーンメッシュ１０ａは、図１及び図２に示すスクリーンメッシュ１０を圧延したものである。具体的には、圧延ロールなどを用いて、スクリーンメッシュ１０を厚み方向に圧延する。これにより、図３及び図４に示すように、スクリーンメッシュ１０のタテ糸１１及びヨコ糸１２の各々には、圧延部１４が形成される。
【００２２】
圧延部１４は、スクリーンメッシュ１０が厚み方向に押圧されることで形成された平坦部である。具体的には、圧延部１４は、タテ糸１１及びヨコ糸１２の各々が塑性変形した部分である。図４に示すように、圧延部１４は、タテ糸１１及びヨコ糸１２の各々の上面と下面とに形成される。
【００２３】
圧延されたスクリーンメッシュ１０ａは、タテ糸１１とヨコ糸１２との固着強度が増加する。このため、スクリーン印刷の際のスキージなどによって押し込まれた場合であっても、開口１３の形状が変形することが抑制される。したがって、スクリーン印刷の精度を高めることができる。
【００２４】
［タングステン線］
続いて、スクリーンメッシュ１０及び１０ａに用いられるタングステン線１００について説明する。上述したスクリーンメッシュ１０及び１０ａは、以下に示す特徴を有するタングステン線１００を用いて製網されたものである。
【００２５】
タングステン線１００は、極細の金属細線（金属繊維）であり、タングステン線１００の線径（直径）（図１及び図２に示す線径ｄ）は、例えば、２２μｍ以下である。例えば、タングステン線１００の線径は、１８μｍ、１６μｍ、１３μｍ、９μｍ又は５μｍ以下などでもよい。
【００２６】
本実施の形態では、タングステン線１００の表面粗さＲａは、０．１０μｍ以下である。例えば、表面粗さＲａは、０．０７μｍ又は０．０４μｍ以下でもよい。このように、タングステン線１００の表面が滑らかであるので、タングステン線１００を用いた製網の際の設備摩耗、及び、圧延時の断線などを抑制することができる。なお、製網後のタングステン線１００（すなわち、タテ糸１１及びヨコ糸１２）の表面粗さＲａは、０．１０μｍより大きくなっていてもよい。
【００２７】
タングステン線１００の引張強度は、例えば、３７００ＭＰａ以上４２００ＭＰａ以下である。
【００２８】
また、タングステン線１００は、真直性に優れている。真直性は、垂下長さで表すことができる。垂下長さは、所定の長さのタングステン線１００を、鉛直方向に沿った姿勢で真っ直ぐに引っ張った状態から張力を解いたときのタングステン線１００の長さに相当する。具体的には、タングステン線１００の長さが１０００ｍｍである場合における垂下長さは、例えば、９００ｍｍ以上である。つまり、１０００ｍｍのタングステン線１００の両端を持って、鉛直方向に引っ張って真っ直ぐに伸ばした後、下端を放した場合のタングステン線１００の長さ（垂下長さ）は、９００ｍｍ以上である。簡単に言い換えると、タングステン線１００は、ほとんど縮まずに真っ直ぐな状態を保っている。
【００２９】
また、タングステン線１００は、例えば、純タングステンによって構成されている。純タングステンは、純度９９．９％以上のタングステンである。タングステン線１００の純度は、例えば、９５％以上でもよいが、これらに限定されない。本実施の形態では、タングステン線１００の純度は、略１００％である。
【００３０】
タングステン線１００は、例えば、次のような方法で製造することができる。まず、粒径５μｍのタングステン粉末をプレス成型して焼結してインゴット化する。次に、インゴット化したタングステン塊に対して、周囲から鍛造圧縮して伸展するスエージング加工を施すことによりワイヤ状にする。その後、孔径を漸次小さくした複数の伸線ダイスを用いた線引き（伸線）を繰り返し行う。このとき、例えば、５０ＭＧ時点での酸化物量の重量比を０．２％以上０．５％以下として、線引きを孔径２００μｍの単結晶ダイヤモンドダイスから始める。これにより、表面粗さＲａが０．１０μｍ以下のタングステン線１００を製造することができる。なお、「ＭＧ」とは、長さ２００ｍｍの線の質量をミリグラムで表した数値を示す単位である。
【００３１】
なお、スエージング加工後に熱処理、及び、線引き後に電解研磨などを適宜行ってもよい。これにより、タングステン線１００の表面性を一層高めることができる。すなわち、タングステン線１００の表面粗さＲａを一層小さくすることができる。
【００３２】
［スクリーン印刷］
図５は、本実施の形態に係るスクリーンメッシュ１０を用いたスクリーン板２０の平面図である。図６は、本実施の形態に係るスクリーンメッシュ１０を用いたスクリーン印刷を模式的に示す断面図である。
【００３３】
図５に示すように、スクリーンメッシュ１０は、接着剤などを用いて枠材２１に固定される。枠材２１は、例えば、木枠又はアルミ枠などを用いて形成される。枠材２１の大きさは、印刷対象のサイズなどに依存し、特に限定されない。
【００３４】
必要に応じてスクリーンメッシュ１０の洗浄を行った後、スクリーンメッシュ１０の全面（具体的には、枠材２１の枠内）に感光性の乳剤を塗布（コーティング）する。所望のパターンに対応するマスク（ポジフィルムなど）を用いて露光することで、通過部２２と非通過部２３とを形成する。
【００３５】
通過部２２は、スクリーン印刷の印刷材料（インク）３２が通過する部分であり、スクリーンメッシュ１０によって乳剤が保持されていない部分である。すなわち、通過部２２は、埋められていない複数の開口１３の集合である。図５に示す例では、アルファベットの「Ａ」の字状に通過部２２が形成されている。
【００３６】
非通過部２３は、スクリーン印刷の印刷材料３２が通過しない部分であり、スクリーンメッシュ１０によって乳剤が保持されている部分である。すなわち、非通過部２３に含まれる複数の開口１３の各々は、乳剤で埋められている。非通過部２３は、枠材２１の枠内の通過部２２を除いた部分である。
【００３７】
図６に示すように、スクリーン印刷は、図５で示すスクリーン板２０を用いて行われる。ここでは、スクリーン印刷によって、基板４０の表面に導電性の配線パターン４１を形成する方法について説明する。
【００３８】
具体的には、スクレーパー（図示せず）を用いて、印刷材料３２を通過部２２内に充填させる。印刷材料３２は、例えば、配線パターンを形成する場合には、銀ペーストなどの導電性材料であるが、これに限定されない。
【００３９】
通過部２２に印刷材料３２が充填された後、図６の紙面右向きの矢印で示すように、スキージ３１をスクリーンメッシュ１０の表面に沿って移動させる。具体的には、枠材２１と基板４０の表面との間には、一定の隙間が形成されているので、スキージ３１は、スクリーンメッシュ１０を基板４０に向けて押し込むように移動させる。これにより、通過部２２に充填された印刷材料が基板４０に付着し、配線パターン４１が形成される。
【００４０】
［効果など］
以下では、スクリーンメッシュ１０及びタングステン線１００の効果について、本発明に至った経緯も含めて説明する。
【００４１】
従来、スクリーン印刷用のスクリーンメッシュは、ステンレス線（ＳＵＳ線）を用いて製造されていた。しかしながら、ステンレス線は強度が十分ではないために、ステンレス線を用いて製網されたスクリーンメッシュでは、スキージに押し込まれた時に伸びてしまい、網目（開口）の形状が変形するという問題がある。
【００４２】
そこで、本発明者らは、強度がより強い材料を用いてスクリーンメッシュを製造することを検討した。具体的には、本発明者らは、強度が強い材料としてタングステンに着目し、スクリーンメッシュを製造することを検討した。タングステン線は、硬度はステンレス線の４倍程度であり、引張強度はステンレス線の１．３倍程度である。このように、タングステン線はステンレス線よりも強くて伸びにくいので、タングステン線を用いて製網されたスクリーンメッシュは、スキージに押し込まれた時の網目の変形が抑制される。したがって、スクリーン印刷を精度良く行うことができる。
【００４３】
しかしながら、タングステン線には、表面が粗いという問題がある。表面が粗いタングステン線を用いて製網を行った場合、製網装置（織機）などの設備の摩耗が激しい。具体的には、製網装置が備える部品（具体的には、タングステン線を押さえる筬）が摩耗により消耗し、交換頻度が増加する。また、製網時の設備の摩耗だけでなく、製網後に圧延したときにタングステン線に割れが発生する。このため、一般的なタングステン線を製網しただけでは、スクリーン印刷に利用可能なスクリーンメッシュを製造することが難しいことが判明した。
【００４４】
そこで、発明者らは鋭意検討を重ねた結果、タングステン線の表面性を十分に高めることで、上記の問題を解決することができた。
【００４５】
以下では、表面粗さＲａが異なる複数のタングステン線に対して、製網中の断線の発生、及び、製網装置の筬などの設備の摩耗について評価した結果について説明する。ここでは、表面粗さＲａが０．０４μｍ、０．０７μｍ、０．１０μｍ、０．１２μｍ、０．１５μｍの５種類のタングステン線について評価した。図７は、本実施の形態に係るタングステン線１００の評価結果を示す図である。
【００４６】
図７に示すように、表面粗さＲａが０．１０μｍ以下のタングステン線を用いて製網した場合、断線及び設備の摩耗はほとんど発生しなかった。一方で、表面粗さＲａが０．１２μｍ及び０．１５μｍのタングステン線を用いて製網した場合、断線及び設備の摩耗の発生が確認された。具体的には、表面粗さＲａが０．１５μｍのタングステン線を用いて製網した場合には、タテ糸の約２０％に断線が発生した。また、表面粗さＲａが０．１５μｍのタングステン線を用いて製網した場合には、タテ糸を押さえる筬が激しく摩耗した。
【００４７】
以上のことから、本実施の形態に係るタングステン線１００は、スクリーン印刷用のスクリーンメッシュ１０に用いられる、表面粗さＲａが０．１０μｍ以下であるタングステン線である。また、本実施の形態に係るスクリーンメッシュ１０は、タングステン線１００を用いて製網された、スクリーン印刷用のスクリーンメッシュである。
【００４８】
これにより、表面粗さＲａが０．１０μｍ以下になるまでタングステン線１００の表面性を高めることで、製網装置の摩耗を抑制することができる。また、タングステン線１００の滑りが良くなるので、製網の加工性も向上する。具体的には、タテ糸１１及びヨコ糸１２の歪み及び位置ずれなどが抑制されて、面内で均一な形状の複数の開口１３を有するスクリーンメッシュ１０を製網することができる。
【００４９】
さらに、タングステン線１００の表面の凹凸（亀裂）が少なくなるので、製網後の圧延時に、タングステン線１００に割れが発生するのを抑制することができる。このため、タングステン線１００の断線の発生が少なくなるので、スクリーンメッシュ１０の歩留まりの低下を抑制することができる。
【００５０】
また、例えば、タングステン線１００の引張強度は、３７００ＭＰａ以上４２００ＭＰａ以下である。
【００５１】
これにより、タングステン線１００の引張強度が３７００ＭＰａ以上であって高いので、スクリーンメッシュ１０の耐久性を高めることができる。具体的には、スクリーン印刷の際にスキージ３１に押し込まれた場合でも、タングステン線１００の断線などを抑制することができる。また、タングステン線１００の引張強度は４２００ＭＰａ以下であって高すぎないので、タングステン線１００が硬すぎて割れてしまうことを抑制することができる。
【００５２】
また、例えば、タングステン線１００の長さが１０００ｍｍである場合における垂下長さは、９００ｍｍ以上である。
【００５３】
これにより、タングステン線１００の真直性が十分に高いので、製網時の断線の発生を抑制することができる。したがって、タングステン線１００を用いて製網したスクリーンメッシュ１０の歩留まりの低下を抑制することができる。
【００５４】
また、例えば、タングステン線１００の線径は、２２μｍ以下である。
【００５５】
これにより、タングステン線１００の線径が２２μｍ以下であるので、タングステン線１００の柔軟性が高く、曲げやすくなる。したがって、製網の加工性を高めることができる。また、タングステン線１００の線径が２２μｍ以下であるので、タングステン線１００を用いて製網されたスクリーンメッシュ１０の耐久性を高めることができる。したがって、スクリーン印刷に繰り返し使用した場合であっても網目（開口１３）の崩れなどの発生が抑制されて、高精度のスクリーン印刷を行うことができる。
【００５６】
（実施の形態２）
続いて、実施の形態２について説明する。
【００５７】
実施の形態１では、金属メッシュをスクリーン印刷用のスクリーンメッシュ１０として用いる例について示したが、金属メッシュの用途はこれに限定されない。本実施の形態では、放射性物質の吸着及び回収用途に用いられる金属メッシュについて説明する。
【００５８】
以下では、実施の形態１との相違点を中心に説明し、同じ点については説明を省略又は簡略化する。
【００５９】
［構成］
図８は、本実施の形態に係る金属メッシュ１１０の外観図である。なお、図８では、金属メッシュ１１０の一部にのみ網目を図示しているが、金属メッシュ１１０の全体が網目状になっている。
【００６０】
本実施の形態に係る金属メッシュ１１０は、複数のタングステン線１００を用いて製網されている。金属メッシュ１１０の織組織は、例えば、綾織（具体的には、２／２の綾組織を持つ四つ綾）である。具体的には、タテ糸１１１を構成するタングステン線１００とヨコ糸１１２を構成する複数のタングステン線１００とが２本ずつ交互に上下を交差することで、金属メッシュ１１０は形成されている。
【００６１】
金属メッシュ１１０の具体的な構成は、実施の形態１に係るスクリーンメッシュ１０と略同じである。タテ糸１１１及びヨコ糸１１２の各々が、タングステン線１００の単線ではなく、繊維が織り込まれたタングステン線１００（タングステン繊維）から構成されている点が相違する。
【００６２】
図９は、本実施の形態に係る金属メッシュ１１０の製網に用いるタングステン繊維１２０の模式図である。具体的には、タングステン繊維１２０は、金属メッシュ１１０を構成する複数のタテ糸１１１及び複数のヨコ糸１１２の各々に相当する。
【００６３】
タングステン繊維１２０は、タングステン線１００と化学繊維とを含む複合線である。具体的には、タングステン繊維１２０は、タングステン線１００を芯線として、化学繊維からなる仮撚糸１２１が巻回された金属繊維である。図９に示すタングステン繊維１２０を、タテ糸１１１及びヨコ糸１１２として用いることで、図８に示す金属メッシュ１１０が製網されている。
【００６４】
仮撚糸１２１は、タングステン線１００に織り込まれた繊維の一例であり、例えば、化学繊維から構成されている。仮撚糸１２１を構成する化学繊維としては、例えば、ポリエステル、アクリル又はナイロンなどの合成繊維が用いられる。化学繊維としては、合成繊維に限らず、レーヨンなどの再生繊維、又は半合成繊維を用いてもよい。また、化学繊維の代わりに、天然繊維を仮撚糸１２１として用いてもよい。
【００６５】
本実施の形態では、仮撚糸１２１には、放射性物質を吸着する吸着剤が付着されている。吸着剤は、例えば、プルシャンブルーであるが、これに限定されない。
【００６６】
プルシャンブルーは、紺青と呼ばれる青色の人工顔料である。プルシャンブルーの一般的な組成式は、ＡｙＦｅ［Ｆｅ（ＣＮ）６］ｘ・ｚＨ２Ｏで表される。組成式中の「Ａ」は、セシウムイオン（Ｃｓ＋）などの金属陽イオンである。組成式中の「ｘ」、「ｙ」及び「ｚ」は、所定の定数である。プルシャンブルーは、金属錯体又は配位高分子と呼ばれる物質群の一種で、粒径１０ｎｍ以下の微結晶の内部に複数の空隙を持つ構造を有する。プルシャンブルーは、当該空隙にセシウムを取り込むことで、セシウムイオンを選択的に吸着する性質を有する。
【００６７】
［製造方法］
続いて、本実施の形態に係る金属メッシュ１１０の製造方法について説明する。図１０は、本実施の形態に係る金属メッシュ１１０の製造方法を示すフローチャートである。
【００６８】
図１０に示すように、まず、放射性物質を吸着する吸着剤を複数のタングステン線１００に保持させる（Ｓ８）。具体的には、プルシャンブルーを複数のタングステン線１００の各々に付着させる。
【００６９】
本実施の形態では、複数のタングステン線１００の各々に繊維（仮撚糸１２１）を織り込み、織り込んだ繊維にプルシャンブルーを付着させる。例えば、仮撚糸１２１が織り込まれたタングステン線１００に、プルシャンブルーを含む塗料を塗布することで、仮撚糸１２１にプルシャンブルーを付着させる。あるいは、仮撚糸１２１にプルシャンブルーを含浸させてもよい。すなわち、プルシャンブルーが予め付着された仮撚糸１２１をタングステン線１００に織り込んでもよい。
【００７０】
ここで、タングステン線１００に織り込まれた繊維（仮撚糸１２１）ではなく、タングステン線１００の表面に直接プルシャンブルーを付着させてもよい。例えば、プルシャンブルーを含む塗料を複数のタングステン線１００の各々の表面に塗布してもよい。
【００７１】
あるいは、タングステン線１００を製造する際に、タングステン線１００の原材料にプルシャンブルーを混入してもよい。具体的には、タングステン粉末とプルシャンブルーとの混合物をプレス成型して焼結してインゴット化してもよい。インゴット化された混合物に対して、スエージング加工及び線引きを行うことで、プルシャンブルーを含有するタングステン線１００を製造することができる。
【００７２】
次に、プルシャンブルーが保持された複数のタングステン線１００を用いて、金属メッシュ１１０を製網する（Ｓ１０）。具体的には、製網装置（織機）を用いて複数のタングステン線１００をそれぞれタテ糸１１１及びヨコ糸１１２として織り込むことで、金属メッシュ１１０が製網される。
【００７３】
以上のように、本実施の形態では、プルシャンブルーの保持工程（Ｓ８）は、製網工程（Ｓ１０）より前に行われる。
【００７４】
［効果など］
従来、原子力発電所において、ウラン、プルトニウムなどの核燃料を使用した場合に、核分裂生成物として、セシウム、コバルトなどの放射性物質が生成される。放射性物質は、人体及び環境などに悪影響を与えるため、外部に漏れ出ないように、かつ、漏れ出た場合には速やかに効率良く回収することが望まれている。
【００７５】
上述したように、プルシャンブルーは、放射性物質であるセシウムなどを吸着するので、セシウムの回収を容易に行うことができる。しかしながら、セシウムを吸着したプルシャンブルーが放射線の放出源となるので、このプルシャンブルーの回収が困難となる。
【００７６】
そこで、発明者らは鋭意検討を重ねた結果、タングステン繊維とプルシャンブルーとを利用して、効率良く放射性物質を回収することを見出した。具体的には、本実施の形態に係るタングステン繊維１２０は、タングステン線１００と、タングステン線１００に保持された、放射性物質を吸着する吸着剤とを有する。ここで、吸着剤は、例えば、プルシャンブルーである。
【００７７】
一般的に、タングステンは、比重が重いので、放射線の遮蔽効果を有する。具体的には、タングステンをガンマ線が通過する際に、ガンマ線が減衰する。したがって、放射性物質の周囲をタングステンで囲むことで、放射性物質からの放射線が外部に放出されるのを抑制することができる。
【００７８】
本実施の形態では、プルシャンブルーがタングステン線１００に保持されているので、プルシャンブルーが吸収したセシウムなどの放射性物質から放出される放射線は、プルシャンブルーに近接しているタングステン線１００によって遮蔽される。すなわち、金属メッシュ１１０は、プルシャンブルーによって放射性物質を吸着することができ、かつ、吸着した放射性物質からの放射線が外部に放出されるのを抑制することができる。したがって、放射性物質を金属メッシュ１１０ごと回収することができる。
【００７９】
また、例えば、タングステン繊維１２０は、さらに、タングステン線１００に織り込まれた繊維（具体的には、仮撚糸１２１）を有し、吸着剤は、繊維に付着されている。
【００８０】
これにより、タングステン線１００に仮撚糸１２１が織り込まれているので、タングステン繊維１２０の表面積を大きくすることができる。プルシャンブルーの付着面積が大きくなるので、放射性物質の吸着力を高めることができる。
【００８１】
また、例えば、タングステン繊維１２０は、吸着剤は、タングステン線１００の表面に付着されている。
【００８２】
これにより、タングステン線１００の表面にプルシャンブルーが付着されているので、プルシャンブルーが吸着した放射性物質から放出される放射線をタングステン線１００が効率良く減衰させることができる。したがって、タングステン繊維１２０による放射線の遮蔽効果を高めることができる。また、タングステン線１００の表面を荒らした場合には、タングステン線１００の表面積を大きくすることができるので、プルシャンブルーの付着面積を大きくすることができる。
【００８３】
また、本実施の形態に係る金属メッシュ１１０の製造方法は、さらに、放射性物質を吸着する吸着剤（具体的には、プルシャンブルー）を複数のタングステン線１００に保持させる工程（Ｓ８）を含む。また、例えば、保持させる工程（Ｓ８）は、製網する工程（Ｓ１０）の前に行う。
【００８４】
これにより、プルシャンブルーによってセシウムなどを吸着することができ、吸着されたセシウムなどから放出される放射線をタングステン線１００によって遮蔽する。よって、金属メッシュ１１０を用いて放射性物質の回収を簡単に行うことができる。
【００８５】
また、例えば、保持させる工程（Ｓ８）では、複数のタングステン線１００の各々に繊維（具体的には、仮撚糸１２１）を織り込み、織り込んだ繊維に吸着剤を付着させる。
【００８６】
これにより、タングステン線１００に仮撚糸１２１を織り込むので、金属メッシュ１１０の表面積を大きくすることができる。プルシャンブルーの付着面積が大きくなるので、放射性物質の吸着力を高めることができる。
【００８７】
［変形例］
以下では、本実施の形態に係る金属メッシュ１１０及びタングステン繊維１２０の変形例について説明する。
【００８８】
例えば、本実施の形態では、タングステン線１００に仮撚糸１２１を織り込み、織り込んだ仮撚糸１２１にプルシャンブルーを付着させたが、これに限らない。タングステン線１００の表面に直接、プルシャンブルーなどの吸着剤を塗布してもよい。
【００８９】
例えば、製網工程（Ｓ１０）の後に、保持工程（Ｓ８）を行ってもよい。具体的には、製網工程（Ｓ１０）では、仮撚糸１２１が織り込まれていないタングステン線１００を用いて金属メッシュ（図１及び図２に示すスクリーンメッシュ１０）を製網する。なお、製網工程（Ｓ１０）では、各々に繊維（仮撚糸１２１）が織り込まれた複数のタングステン線１００を用いて、金属メッシュを製網してもよい。
【００９０】
次に、プルシャンブルーを複数のタングステン線１００に保持させる（Ｓ８）。具体的には、複数のタングステン線１００の表面にプルシャンブルーを塗布する。例えば、プルシャンブルーを含む塗料に、製網された金属メッシュを浸漬することで、金属メッシュの全面にプルシャンブルーを塗布する。あるいは、噴霧器などを用いてプルシャンブルーを含む塗料を金属メッシュに吹き付けてもよい。
【００９１】
以上のように、例えば、本変形例に係る金属メッシュの製造方法は、保持させる工程（Ｓ８）は、製網する工程（Ｓ１０）の後に行う。
【００９２】
これにより、放射性物質の回収用途に用いる場合に、必要に応じて金属メッシュに放射性物質の吸着力を持たすことができる。また、金属メッシュの製網後にプルシャンブルーを保持させるので、プルシャンブルーを保持させる前の金属メッシュを、放射性物質の回収以外の用途（例えば、スクリーン印刷）に用いることができる。すなわち、金属メッシュの汎用性を高めることができる。また、異なる用途に利用可能な金属メッシュを大量生産しておくことで、コストの低下を実現することができる。
【００９３】
なお、本発明は、プルシャンブルーなどの吸着剤が保持されたタングステン線１００を用いた繊維製品であれば、金属メッシュに限定されない。例えば、繊維製品は、タングステン繊維１２０を原糸とする織物、編物又は不織布などの繊維布帛でもよい。繊維布帛の形状は、例えば、布状又はシート状であるが、これに限らない。例えば、タングステン繊維１２０を綿状（ワタ状）にまとめてもよい。
【００９４】
また、例えば、タングステン繊維１２０は、図９に示すような構成に限らず、タングステン線１００と化学繊維からなる糸とを撚り又は引き揃えたものでもよい。
【００９５】
また、例えば、タングステン繊維１２０は、タングステン線１００と仮撚糸１２１との複合線に限らず、プルシャンブルーなどの吸着剤が保持されたタングステン線１００の単線でもよい。
【００９６】
また、例えば、本実施の形態では、タングステン線１００を製網する例について示したが、これに限らない。例えば、表面にプルシャンブルーを塗布した複数のタングステン線１００を撚り又は引き揃えただけでもよい。
【００９７】
（その他）
以上、本発明に係るタングステン線及びスクリーンメッシュについて、実施の形態に基づいて説明したが、本発明は、上記の実施の形態に限定されるものではない。
【００９８】
例えば、上記の実施の形態では、タングステン線１００の引張強度、垂下長さ及び線径の数値の例示を行ったが、例示した数値に限定されない。例えば、タングステン線１００の引張強度は、４２００ＭＰａより大きくてもよく、３７００ＭＰａより小さくてもよい。例えば、タングステン線１００の長さが１０００ｍｍである場合における垂下長さは、９００ｍｍより短くてもよい。タングステン線１００の線径は、２２μｍより大きくてもよい。
【００９９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１００】
１０、１０ａ  スクリーンメッシュ
１００  タングステン線
１２０  タングステン繊維
１２１  仮撚糸（繊維）
【図１】
2018001763.tif 000003
【図２】
2018001763.tif 000004
【図３】
2018001763.tif 000005
【図４】
2018001763.tif 000006
【図５】
2018001763.tif 000007
【図６】
2018001763.tif 000008
【図７】
2018001763.tif 000009
【図８】
2018001763.tif 000010
【図９】
2018001763.tif 000011
【図１０】
2018001763.tif 000012